СПОСОБ АКТИВАЦИИ ИЛИ РЕГЕНЕРАЦИИ КАТАЛИЗАТОРА НА ОСНОВЕ ОСНОВНОГО ОКСИДА МЕТАЛЛА, ПРИГОДНОГО ДЛЯ ИЗОМЕРИЗАЦИИ ОЛЕФИНОВ

1. Способ активации катализатора изомеризации на основе основного оксида металла, включающий, по меньшей мере, одну стадию контактировани  катализатора на основе основного оксида металла в услови х активации с сухим инертным газом, содержащим не более чем около 5 ч/млн молекул рного кислорода по объему.
2. Способ по п. 1, в котором инертный газ содержит не более чем около 2 ч/млн молекул рного кислорода.
3. Способ по п. 1, в котором инертный газ содержит не более чем около 1 ч/млн молекул рного кислорода.
4. Способ по п. 1, в котором инертный газ представл ет собой азот.
5. Способ по п. 1, в котором услови  активации, по меньшей мере, одной стадии включают температуру, равную, по меньшей мере, около 550°С и период времени, равный, по меньшей мере, примерно 6 ч.
6. Способ по п. 1, в котором основной оксид металла выбран из группы, состо щей из оксида магни , оксида кальци , оксида бари , оксида лити  и их комбинаций.
7. Способ по п. 1, в котором основной оксид металла представл ет собой оксид магни .
8. Способ по п. 1, дополнительно включающий стадию декоксовани  катализатора перед контактированием катализатора с сухим инертным газом, в котором декоксование катализатора включает контактирование катализатора с инертным газом, объединенным, по меньшей мере, с примерно 2 мас.% молекул рного кислорода, при температуре, равной, по меньшей мере, около 460°С, в течение, по меньшей мере, около 6 ч.
9. Способ по п. 8, в котором декоксование катализатора дополнительно включает контактирование катализатора с инертным газом, объединенным, по меньшей мере, с примерно 20% молекул рного кислорода, при температуре, равной, по меньшей мере, около 500°С, в течение, по меньшей мере, около 18 ч.
10. Катализатор на основе основного оксида металла дл  изомеризации, обработанный в соответствии со способом по п. 1.
11. Катализатор на основе основного оксида металла по п. 10, где основной оксид металла выбран из группы, состо щей из оксида магни , оксида кальци , оксида бари , оксида лити  и их комбинаций.
12. Катализатор на основе основного оксида металла по п. 11, где основной оксид металла представл ет собой оксид магни .
13. Способ изомеризации олефинового сырь , включающий:
а) получение катализатора изомеризации олефинов на основе основного оксида металла;
b) активацию катализатора изомеризации олефинов на основе основного оксида металла контактированием катализатора на основе основного оксида металла при услови х активации, по меньшей мере, на одной стадии с сухим инертным газом, содержащим не более чем около 5 ч/млн молекул рного кислорода по объему;
с) контактирование олефинового сырь  с активированным катализатором на основе основного оксида металла при услови х изомеризации олефинов с получением изомеризованного продукта.
14. Способ п. 13, в котором катализатор на основе основного оксида металла выбирают из группы, состо щей из оксида магни , оксида кальци , оксида бари , оксида лити  и их комбинаций.
15. Способ по п. 13, в котором катализатор на основе основного оксида металла представл ет собой оксид магни .
16. Способ по п. 13, в котором инертный газ содержит не более чем около 2 ч/млн молекул рного кислорода.
17. Способ по п. 13, в котором инертный газ содержит не более чем около 1 ч/млн молекул рного кислорода.
18. Способ по п. 13, в котором инертный газ представл ет собой азот.
19. Способ по п. 13, дополнительно включающий стадию уменьшени  содержани  молекул рного кислорода в олефиновом исходном сырье перед контактированием олефинового исходного сырь  с катализатором на основе основного оксида металла.
20. Способ по п. 19, где стади  уменьшени  содержани  молекул рного кислорода в олефиновом исходном сырье включает контактирование олефинового исходного сырь  с восстановленным металлом.
21. Способ по п. 20, в котором восстановленный металл представл ет собой медь.